【手続補正書】
【提出日】平成28年6月6日(2016.6.6)
【手続補正１】
【補正対象書類名】特許請求の範囲
【補正対象項目名】全文
【補正方法】変更
【補正の内容】
【特許請求の範囲】
【請求項１】
α，ω−（アルファ，オメガ）−ジヒドロキシ末端ポリシロキサン種；
ジイソシアネート種；及び
アミン又はヒドロキシ末端鎖延長剤
を含む、セグメント化共重合体エラストマーと；
固形の粒状フィラーと
を含有する可撓性の低温充填複合材料組成物であって、
摂氏−１００度までの温度で高い可撓性を有しており、１００％より大きい伸び率を有しており、５ＭＰａ（メガパスカル）より大きい引張強度を有しており、
アミン又はヒドロキシ末端鎖延長剤が、モル当たり４００グラムからモル当たり５０００グラムの平均分子量を有する直鎖状α，ω−（アルファ，オメガ）アミノ又はヒドロキシ末端化オリゴマー種である複合材料組成物。
【請求項２】
α，ω−（アルファ，オメガ）−ジヒドロキシ末端ポリシロキサン種が、ポリ（ジメチルシロキサン）（ＰＤＭＳ）、ポリ（ジフェニル−ｃｏ−ジメチルシロキサン）、ポリ（メチル−３，３，３−トリフルオロプロピルシロキサン）、ポリ（メチル−ｎ−オクチルシロキサン）、ポリ（ジ−ｎ−ペンチルシロキサン）、ポリ（メチル−ｎ−ヘキシルシロキサン）、ポリ（ジ−ｎ−プロピルシロキサン）、ポリ（メチル−ｎ−ペンチルシロキサン）、ポリ（メチル−ｎ−ブチルシロキサン）、ポリ（ジ−ｎ−ブチルシロキサン）、ポリ（メチル−ｎ−プロピルシロキサン）、ポリ（メチルエチルシロキサン）、ポリ（メチルヒドリドシロキサン）、及びポリジエチルシロキサンからなる群から選択される請求項１に記載の複合材料組成物。
【請求項３】
α，ω−（アルファ，オメガ）−ジヒドロキシ末端ポリシロキサン種がポリ（ジメチルシロキサン）（ＰＤＭＳ）である請求項１又は２に記載の複合材料組成物。
【請求項４】
α，ω−（アルファ，オメガ）−ジヒドロキシ末端ポリシロキサン種が複合材料組成物の全重量パーセントに基づいて３０重量％から８０重量％の量で存在する請求項１から３の何れか一項に記載の複合材料組成物。
【請求項５】
ジイソシアネート種が、４，４’−メチレンビス（シクロヘキシルイソシアネート）（ＨＭＤＩ）、シクロアルキル系のジイソシアネート、トリレン−２，４−ジイソシアネート（ＴＤＩ）、４，４’−メチレンビス（フェニルイソシアネート）（ＭＤＩ）、及びイソホロンジイソシアネート（ＩＤＩ）からなる群から選択される請求項１から４の何れか一項に記載の複合材料組成物。
【請求項６】
ジイソシアネート種が、複合材料組成物の全重量パーセントに基づいて５重量％から４０重量％の量で存在する請求項１から５の何れか一項に記載の複合材料組成物。
【請求項７】
直鎖状α，ω−（アルファ，オメガ）アミノ又はヒドロキシ末端化オリゴマー種が、オリゴマージオール又はアミンポリエーテル、直鎖状ポリエーテル、ポリ（エチレンオキシド）、ポリ（プロピレンオキシド）、ポリ（エチレンオキシド）とポリ（プロピレンオキシド）の共重合体、直鎖状ポリカーボネート、及びそれら二以上の混合物からなる群から選択される請求項１に記載の複合材料組成物。
【請求項８】
アミン又はヒドロキシ末端鎖延長剤がポリ（プロピレンオキシド）又はポリ（エチレンオキシド）とポリ（プロピレンオキシド）の共重合体であり；アミン又はヒドロキシ末端鎖延長剤が複合材料組成物の全重量パーセントに基づいて１０重量％から５０重量％の量で存在する請求項７に記載の複合材料組成物。
【請求項９】
ジイソシアネート種とアミン又はヒドロキシ末端鎖延長剤の組合せが一又は複数のハードセグメントを含み、更に一又は複数のハードセグメントが複合材料組成物の全重量パーセントに基づいて５重量％から６０重量％の量で存在する請求項１から８の何れか一項に記載の複合材料組成物。
【請求項１０】
固形の粒状フィラーが、粉砕又は粉末化金属、粉砕又は粉末化塩、粉砕又は粉末化無機酸化物、粉砕又は粉末化炭素、粉砕又は粉末化セラミック、及びそれら二以上の混合物からなる群から選択される請求項１から９の何れか一項に記載の複合材料組成物。
【請求項１１】
固形の粒状フィラーが、複合材料組成物の全体積パーセント（ｖｏｌ％）に基づいて５体積パーセント（ｖｏｌ％）から７０体積パーセント（ｖｏｌ％）の量で存在する請求項１から１０の何れか一項に記載の複合材料組成物。
【請求項１２】
可撓性の低温充填複合材料組成物を合成する方法において、
α，ω−（アルファ，オメガ）−ジヒドロキシ末端ポリシロキサン種、ジイソシアネート種、及びアミン又はヒドロキシ末端鎖延長剤を混合してセグメント化共重合体エラストマーを形成し；
セグメント化共重合体エラストマーを固形の粒状フィラーと混合して、摂氏−１００度までの温度で高い可撓性を有し、１００％より大きい伸び率を有し、５ＭＰａ（メガパスカル）より大きい引張強度を有する複合材料組成物を形成する
ことを含む方法。
【請求項１３】
固形の粒状フィラーとのセグメント化共重合体エラストマーの混合が、セグメント化共重合体エラストマーと固形粒状フィラーの混合物の全体積パーセント（ｖｏｌ％）に基づいて５体積パーセント（ｖｏｌ％）から７０体積パーセント（ｖｏｌ％）の量の固形粒状フィラーを混合することを含む請求項１２に記載の方法。
【請求項１４】
固形の粒状フィラーとのセグメント化共重合体エラストマーの混合が、補強充填材としてヒュームドシリカを加えることを更に含む請求項１２又は１３に記載の方法。
【請求項１５】
拡張された氷点下温度にさらされる表面に吹き付け塗装法によって塗布するための溶液に複合材料組成物を配合することを更に含む請求項１２から１４の何れか一項に記載の方法。
【手続補正２】
【補正対象書類名】明細書
【補正対象項目名】００８０
【補正方法】変更
【補正の内容】
【００８０】
前記明細書と添付図面に提示した教示の恩恵を有する当業者には、開示の多くの変更と他の実施態様が思い浮かぶであろう。ここに記載の実施態様は例示的であるものであって、限定するものでも網羅的なものでもない。特定の用語がここでは用いられているが、それらは包括的かつ記述的な意味で使用されており、限定の目的ではない。
また、本願は以下に記載する態様を含む。
（態様１）
α，ω−（アルファ，オメガ）−ジヒドロキシ末端ポリシロキサン種；
ジイソシアネート種；及び
アミン又はヒドロキシ末端鎖延長剤
を含む、セグメント化共重合体エラストマーと；
固形の粒状フィラーと
を含有する可撓性の低温充填複合材料組成物であって、
摂氏約−１００度までの温度で高い可撓性を有しており、約１００％より大きい伸び率を有しており、約５ＭＰａ（メガパスカル）より大きい引張強度を有している複合材料組成物。
（態様２）
α，ω−（アルファ，オメガ）−ジヒドロキシ末端ポリシロキサン種が、ポリ（ジメチルシロキサン）（ＰＤＭＳ）、ポリ（ジフェニル−ｃｏ−ジメチルシロキサン）、ポリ（メチル−３，３，３−トリフルオロプロピルシロキサン）、ポリ（メチル−ｎ−オクチルシロキサン）、ポリ（ジ−ｎ−ペンチルシロキサン）、ポリ（メチル−ｎ−ヘキシルシロキサン）、ポリ（ジ−ｎ−プロピルシロキサン）、ポリ（メチル−ｎ−ペンチルシロキサン）、ポリ（メチル−ｎ−ブチルシロキサン）、ポリ（ジ−ｎ−ブチルシロキサン）、ポリ（メチル−ｎ−プロピルシロキサン）、ポリ（メチルエチルシロキサン）、ポリ（メチルヒドリドシロキサン）、及びポリジエチルシロキサンからなる群から選択される態様１に記載の複合材料組成物。
（態様３）
α，ω−（アルファ，オメガ）−ジヒドロキシ末端ポリシロキサン種がポリ（ジメチルシロキサン）（ＰＤＭＳ）である態様１又は２に記載の複合材料組成物。
（態様４）
α，ω−（アルファ，オメガ）−ジヒドロキシ末端ポリシロキサン種が複合材料組成物の全重量パーセントに基づいて約３０重量％から約８０重量％の量で存在する態様１から３の何れか一項に記載の複合材料組成物。
（態様５）
ジイソシアネート種が、４，４’−メチレンビス（シクロヘキシルイソシアネート）（ＨＭＤＩ）、シクロアルキルベースのジイソシアネート、トリレン−２，４−ジイソシアネート（ＴＤＩ）、４，４’−メチレンビス（フェニルイソシアネート）（ＭＤＩ）、及びイソホロンジイソシアネート（ＩＤＩ）からなる群から選択される態様１から４の何れか一項に記載の複合材料組成物。
（態様６）
ジイソシアネート種が、複合材料組成物の全重量パーセントに基づいて約５重量％から約４０重量％の量で存在する態様１から５の何れか一項に記載の複合材料組成物。
（態様７）
アミン又はヒドロキシ末端鎖延長剤が、モル当たり４００グラムからモル当たり約５０００グラムの平均分子量を有する直鎖状α，ω−（アルファ，オメガ）アミノ又はヒドロキシ末端化オリゴマー種である態様１から６の何れか一項に記載の複合材料組成物。
（態様８）
直鎖状α，ω−（アルファ，オメガ）アミノ又はヒドロキシ末端化オリゴマー種が、オリゴマージオール又はアミンポリエーテル、直鎖状ポリエーテル、ポリ（エチレンオキシド）、ポリ（プロピレンオキシド）、ポリ（エチレンオキシド）とポリ（プロピレンオキシド）の共重合体、直鎖状ポリカーボネート、及びその二以上の混合物からなる群から選択される態様７に記載の複合材料組成物。
（態様９）
アミン又はヒドロキシ末端鎖延長剤がポリ（プロピレンオキシド）又はポリ（エチレンオキシド）とポリ（プロピレンオキシド）の共重合体であり；アミン又はヒドロキシ末端鎖延長剤が複合材料組成物の全重量パーセントに基づいて約１０重量％から約５０重量％の量で存在している態様８に記載の複合材料組成物。
（態様１０）
ジイソシアネート種とアミン又はヒドロキシ末端鎖延長剤の組合せが一又は複数のハードセグメントを含み、更に一又は複数のハードセグメントが複合材料組成物の全重量パーセントに基づいて約５重量％から約６０重量％の量で存在する態様１から９の何れか一項に記載の複合材料組成物。
（態様１１）
固形の粒状フィラーが、粉砕又は粉末化金属、粉砕又は粉末化塩、粉砕又は粉末化無機酸化物、粉砕又は粉末化炭素、粉砕又は粉末化セラミック、及びその二以上の混合物からなる群から選択される態様１から１０の何れか一項に記載の複合材料組成物。
（態様１２）
固形の粒状フィラーが、複合材料組成物の全体積パーセント（ｖｏｌ％）に基づいて５体積パーセント（ｖｏｌ％）から約７０体積パーセント（ｖｏｌ％）の量で存在する態様１から１１の何れか一項に記載の複合材料組成物。
（態様１３）
可撓性の低温充填複合材料組成物を合成する方法において、
α，ω−（アルファ，オメガ）−ジヒドロキシ末端ポリシロキサン種、ジイソシアネート種、及びアミン又はヒドロキシ末端鎖延長剤を混合してセグメント化共重合体エラストマーを形成し；
セグメント化共重合体エラストマーを固形の粒状フィラーと混合して、摂氏約−１００度までの温度で高い可撓性を有し、約１００％より大きい伸び率を有し、約５ＭＰａ（メガパスカル）より大きい引張強度を有する複合材料組成物を形成する
ことを含む方法。
（態様１４）
固形の粒状フィラーとのセグメント化共重合体エラストマーの混合が、セグメント化共重合体エラストマーと固形粒状フィラーの混合物の全体積パーセント（ｖｏｌ％）に基づいて５体積パーセント（ｖｏｌ％）から約７０体積パーセント（ｖｏｌ％）の量の固形粒状フィラーを混合することを含む態様１３に記載の方法。
（態様１５）
固形の粒状フィラーとのセグメント化共重合体エラストマーの混合が、補強充填材としてヒュームドシリカを加えることを更に含む態様１３又は１４に記載の方法。
（態様１６）
長時間氷点下温度にさらされる表面に吹き付け塗装法によって塗布するための溶液に複合材料組成物を処方することを更に含む態様１３から１５の何れか一項に記載の方法。